(57)【要約】【課題】アルデヒド系、酸系の揮発性物質に対して効果的な除去ができ、かつ変色がなく、調色が容易な内装用熱可塑性樹脂組成物及びそれを成形して得られる内装用部品の提供。【解決手段】熱可塑性樹脂１００重量部に対し、アニオン交換性層状粘土鉱物の層間に、アミノ基を有するカルボン酸、スルホン酸若しくはフェノール並びにそれらの塩から選ばれるアミノ基含有有機化合物がインターカレートされた改質層状粘土鉱物が０．０１〜２００重量部配合されていることを特徴とする内装用熱可塑性樹脂組成物及びそれからなる内装用部品。【選択図】なし【特許請求の範囲】
【請求項１】
熱可塑性樹脂１００重量部に対し、アニオン交換性層状粘土鉱物の層間に、アミノ基を有するカルボン酸、スルホン酸若しくはフェノール並びにそれらの塩から選ばれるアミノ基含有有機化合物がインターカレートされた改質層状粘土鉱物が０．０１〜２００重量部配合されていることを特徴とする内装用熱可塑性樹脂組成物。
【請求項２】
熱可塑性樹脂が、ポリオレフィン５０〜１００重量％とフィラー５０〜０重量％とから構成されていることを特徴とする請求項１に記載の内装用熱可塑性樹脂組成物。
【請求項３】
請求項１又は２に記載の内装用熱可塑性樹脂を成形して得られたものであることを特徴とする内装用部品。
【請求項４】
内装用部品が、自動車用途向けであることを特徴とする請求項３に記載の内装用部品。
【発明の詳細な説明】
【技術分野】
【０００１】
本発明は、内装用熱可塑性樹脂組成物、及びそれを成形して得られる内装用部品に関する。詳しくは、アニオン交換性層状粘土鉱物の層間に、アミノ基を有するカルボン酸、スルホン酸若しくはフェノール並びにそれらの塩から選ばれるアミノ基含有有機化合物がインターカレートされた改質層状粘土鉱物を有効成分として含有する熱可塑性樹脂組成物であって、アルデヒド系の物質を主とする揮発性有機化合物（以下、Ｖｏｌａｔｉｌｅ  Ｏｒｇａｎｉｃ  Ｃｏｍｐｏｕｎｄｓ：ＶＯＣと言うことがある）のアルデヒド類、およびそれ以外の異臭物質として酸類等の物質に対し、優れた除去性能を示す内装用熱可塑性樹脂組成物及びそれを成形してなる内装用部品に関する。
【背景技術】
【０００２】
近年、自動車、家などの内装においては、構成部品を組み立て上げるために接着剤などを多用しており、その接着剤等の溶剤から揮発される物質、揮発性有機化合物が、人体にアレルギー等の悪影響を及ぼす（ハウスシック症候群の発症など）ことが一般的に認知され始めている。その対策法として、発生する揮発成分を接着剤等の材料からなるべく減らしていく努力もなされているが、現実的には完全に取り除くことはできず、尚、微量に発生する揮発性有機化合物が存在していた。
そこで、微量に発生する揮発性有機化合物を除去する方法が考えられている。その方法として、揮発性有機化合物を吸着除去する手法がある。揮発性有機化合物を吸着除去する物質として、活性炭等の吸着剤は有力な基材となりうるが、炭素からなるために黒色を呈しており、他の基材と混合して使用する際、着色が出来ない等の不便がある。
さらに、活性炭や、その他ゼオライトなどの吸着剤の場合、脱臭機構は物理吸着であるため、吸着した物質が脱離しやすいという欠点も持っており、また吸着した物質が蓄積されて、変色等の問題もあった。
【０００３】
また、その他の脱臭剤として、ポリアミン系、アゾ系の塩基性吸着剤をカチオン交換性層状粘土鉱物に担持、インターカレーションされた吸着剤（例えば、特許文献１〜４参照。）が提案されているが、ポリアミン等の物質は、生理活性を持っており、遺伝子阻害物質となる可能性もあるため、生活環境で使う際において危険性が高いと言われている。また、アルデヒドとの反応点が、担持、ないしインターカレーションの反応点となるため、吸着後は、反応物が脱離しやすく、着色の原因となりえる。また、酸系の物質に対しては吸着能力を持っていない。
【特許文献１】特開平９−２７６３８０号公報
【特許文献２】特開２００１−２５６６０号公報
【特許文献３】特開２００２−１９１９６７号公報
【特許文献４】特開２０００−６７３０号公報
【発明の開示】
【発明が解決しようとする課題】
【０００４】
本発明は、上記問題点に鑑み、アルデヒド系、酸系の揮発性物質に対して効果的な除去ができ、かつ変色がなく、調色が容易な内装用熱可塑性樹脂組成物及びそれを成形して得られる内装用部品を提供することを目的とする。
【課題を解決するための手段】
【０００５】
本発明者は、上記課題を解決するために鋭意検討を重ねた結果、アニオン交換性層状粘土鉱物の層間に、アミノ基を有するカルボン酸、スルホン酸若しくはフェノール並びにそれらの塩から選ばれるアミノ基含有有機化合物がインターカレートされた改質層状粘土鉱物が、揮発性物質を反応吸着し固定化でき、これを熱可塑性樹脂に配合した熱可塑性樹脂組成物を内装用材料に用いることにより、特に、アルデヒド系、酸系の揮発性物質に対して効果的な除去ができる内装用部品を得ることができることを見出し、本発明を完成するに至った。
【０００６】
すなわち、本発明の第１の発明によれば、熱可塑性樹脂１００重量部に対し、アニオン交換性層状粘土鉱物の層間に、アミノ基を有するカルボン酸、スルホン酸若しくはフェノール並びにそれらの塩から選ばれるアミノ基含有有機化合物がインターカレートされた改質層状粘土鉱物が０．０１〜２００重量部配合されていることを特徴とする内装用熱可塑性樹脂組成物が提供される。
【０００７】
また、本発明の第２の発明によれば、第１の発明において、熱可塑性樹脂が、ポリオレフィン５０〜１００重量％とフィラー５０〜０重量％とから構成されていることを特徴とする内装用熱可塑性樹脂組成物が提供される。
【０００８】
また、本発明の第３の発明によれば、第１又は２の発明の内装用熱可塑性樹脂を成形して得られたものであることを特徴とする内装用部品が提供される。
【０００９】
また、本発明の第４の発明によれば、第３の発明において、内装用部品が、自動車用途向けであることを特徴とする内装用部品が提供される。
【発明の効果】
【００１０】
本発明の内装用熱可塑性樹脂組成物は、アニオン交換性層状粘土鉱物の層間に、アミノ基を有するカルボン酸、スルホン酸若しくはフェノール並びにそれらの塩から選ばれるアミノ基含有有機化合物がインターカレートされた改質層状粘土鉱物が熱可塑性樹脂に配合されているので、揮発性物質を反応吸着し固定化でき、特に、アルデヒド系、酸系の揮発性物質を効率的に除去する効果を有する。
【発明を実施するための最良の形態】
【００１１】
本発明の内装用熱可塑性樹脂組成物は、熱可塑性樹脂に、アニオン交換性層状粘土鉱物の層間に、アミノ基を有するカルボン酸、スルホン酸若しくはフェノール並びにそれらの塩から選ばれるアミノ基含有有機化合物がインターカレートされた改質層状粘土鉱物が配合された樹脂組成物である。以下に本発明を詳細に説明する。
なお、本発明における用語の説明として、「インターカレート（インターカレーションと言う場合もある。）」とは、層状粘土の層間に目的の化合物を挿入することであり、一般的にインターカレートに用いるアニオン交換性層状粘土鉱物のことをホスト分子、挿入される化合物のことをゲスト分子と呼ぶこともある。
【００１２】
本発明の熱可塑性樹脂組成物で用いるアニオン交換性粘土鉱物は、ブルーサイト構造［Ｍｇ（ＯＨ）２］類似の正の電荷を持つ２次元基本層と、アニオンおよび層間水からなる負の電荷を持つ中間層とからなる積層構造化合物である。
該アニオン交換性粘土鉱物としては、下記の基本層（ｉ−１）及び中間層（ｉ−２）の一般式で表される層状複水酸化物（ｉ）、下記の基本層（ｉｉ−１）及び中間層（ｉｉ−２）の一般式で表される層状複水酸化物（ｉｉ）が挙げられる。
【００１３】
層状複水酸化物（ｉ）としては、
基本層：［Ｍ２＋１−ＸＭ３＋Ｘ（ＯＨ）２］Ｘ＋    …（ｉ−１）
中間層：［Ａｎ−Ｘ／ｎ・ｙＨ２Ｏ］Ｘ−    …（ｉ−２）
と表すことが出来る。
【００１４】
式（ｉ−１）及び（ｉ−２）中、Ｍ２＋は、２価の金属イオンを表し、例えば、Ｍｇ２＋、Ｍｎ２＋、Ｆｅ２＋、Ｃｏ２＋、Ｎｉ２＋、Ｃｕ２＋、Ｚｎ２＋等が挙げられる。また、Ｍ３＋は、３価の金属イオンを表し、例えば、Ａｌ３＋、Ｃｒ３＋、Ｆｅ３＋、Ｃｏ３＋、Ｉｎ３＋等が挙げられる。Ａｎ−は、ｎ価のアニオンであり、これらのアニオンとしては、ＯＨ−、Ｆ−、Ｃｌ−、ＮＯ３−、ＳＯ４２−、ＣＯ３２−、Ｆｅ（ＣＮ）６４−、Ｖ１０Ｏ２８６−、Ｂｒ−、Ｉ−、ＣｌＯ４−、Ｈ２ＰＯ４−、ＨＢＯ３２−、ＣＯ３２−、ＳｉＯ３２−、ＨＰＯ４２−、ＰＯ４３−、Ｆｅ（ＣＮ）４４−等が挙げられる。ｘは、０．２〜０．３３の範囲であり、ｙは、乾燥温度により異なるがその値は０＜ｙ＜１であり、ｎは整数である。
【００１５】
層状複水酸化物（ｉ）の具体例としては、［Ｍｇ２＋０．７５Ａｌ３＋０．２５（ＯＨ）−２］０．２５＋［（ＣＯ３）２−１／８・０．５Ｈ２Ｏ］０．２５−、［Ｍｇ２＋０．７５Ａｌ３＋０．２５（ＯＨ）２］０．２５＋［Ｃｌ−１／８・０．５Ｈ２Ｏ］０．２５−などが挙げられる。
【００１６】
また、層状複水酸化物（ｉｉ）としては、
基本層：［Ｍ１＋１−ＸＭ３＋Ｘ（ＯＨ）２］（２ｘ−１）＋    …（ｉｉ−１）
中間層：Ａｎ−（２ｘ−１）／ｎ・ｙＨ２Ｏ    …（ｉｉ−２）
と表すことが出来る。
【００１７】
式（ｉｉ−１）及び（ｉｉ−２）中、Ｍ１＋は、１価の陽イオンを表し、Ｌｉ＋がある。また、Ｍ３＋は、３価の金属イオンを表し、例えば、Ａｌ３＋、Ｃｒ３＋、Ｆｅ３＋、Ｃｏ３＋、Ｉｎ３＋等が挙げられる。Ａｎ−は、ｎ価のアニオンであり、これらのアニオンとしてはＯＨ−、Ｆ−、Ｃｌ−、ＮＯ３−、ＳＯ４２−、ＣＯ３２−、Ｆｅ（ＣＮ）６４−、Ｖ１０Ｏ２８６−、Ｂｒ−、Ｉ−、ＣｌＯ４−、Ｈ２ＰＯ４−、ＨＢＯ３２−、ＣＯ３２−、ＳｉＯ３２−、ＨＰＯ４２−、ＰＯ４３−、Ｆｅ（ＣＮ）４４−等が挙げられる。ｘは、０．２〜０．３３の範囲であり、ｙは、乾燥温度により異なるがその値は０＜ｙ＜１であり、ｎは整数である。
【００１８】
層状複水酸化物（ｉｉ）の具体例としては、［Ｌｉ＋０．３３Ａｌ３＋０．６７（ＯＨ）−２］０．３４＋［（ＣＯ３）２−１／６・０．５Ｈ２Ｏ］０．３４−などが挙げられる。
【００１９】
これらの層状複水酸化物は天然のものであっても合成品でもかまわないが、構造の安定性から合成品を用いることが好ましい。上記層状複水酸化物は、通称ハイドロタルサイト類化合物とよばれるが、例えば、マグネシウム−アルミニウムハイドロタルサイト類化合物が例示される。
【００２０】
上記層状複水酸化物の製造方法の一例としては、硝酸マグネシウム六水和物、硝酸亜鉛六水和物および硝酸アルミニウム九水和物を純水に溶解したもの（Ｉ液）と、水酸化ナトリウムおよび炭酸ナトリウムを純水に溶解したもの（ＩＩ液）とを攪拌しながら徐々に加える。その際、溶液のｐＨを約８〜１２、好ましくは９〜１１に保つのが好ましい。約２０〜８０℃で２４時間〜７日間程度反応させることにより沈澱物を得、ついでこの沈澱物を熟成させた後、洗浄、脱水、乾燥することにより、製造することができる。
なお、上記の沈澱物を製造する際の反応温度、反応時間および反応系における攪拌速度を適宜調節することにより、使用目的や使用対象に応じた所望の結晶形や粒子径を有するハイドロタルサイト類化合物を容易に製造することができる。マグネシウム−アルミニウムハイドロタルサイト類化合物の市販品としては、協和化学工業社製ＤＨＴ６、水沢化学社製ミズカラック等が挙げられる。
【００２１】
本発明で用いられるアニオン交換性層状粘土鉱物は、吸着面積が大きい方が好ましいという観点から、本発明では平均粒径が１０μｍ以下が好ましく、特に１μｍ以下が好ましい。
【００２２】
ここで、層状構造とは、単位結晶層が互いに積み重なって構成されていることをいう。その結晶層同士の結合は比較的弱く、層状構造を破壊することなくこの層間に種々のイオンや分子または化合物、即ちゲスト分子をインターカレート（層間挿入）することができる。
アニオン交換性層状粘土鉱物は、層間距離が広いほどインターカレートしやすいという意味で有効であるが、本発明において層が負電荷をもつ層状構造を有する粘土鉱物であるなら特に制限されない。
【００２３】
インターカレーションの方法としては、特に限定はされず、ゲスト分子の溶液とアニオン交換性層状粘土鉱物を懸濁させる方法、アニオン交換性層状粘土鉱物にゲスト分子の蒸気を接触させる方法、アニオン交換性層状粘土鉱物の合成時の溶媒にゲスト分子を介在させる方法等がある。これらの中では、ゲスト分子の溶液とアニオン交換性層状粘土鉱物を懸濁させる方法が簡易で好ましい。以下、これを詳細に説明する。
【００２４】
ゲスト分子の溶液とアニオン交換性層状粘土鉱物を懸濁させる方法としては、まず、アニオン交換性層状粘土鉱物を水等の溶媒に分散させ、次に、必要に応じて混練して、アニオン交換性層状粘土鉱物の層間に溶媒を含ませ、膨潤させる。
この時に用いる溶媒としては、水が一般的であるが、これ以外の極性溶媒、たとえば、メタノール、エタノール等のアルコール、ジメチルホルムアミド（ＤＭＦ）、ジメチルスルホキシド（ＤＭＳＯ）、アセトン、メチルエチルケトン等のケトン、ジオキサン、テトラヒドロフラン等のエーテル等を用いてもよい。溶媒は、１種のみを用いてもよいし、２種以上を併用してもよい。
【００２５】
アニオン交換性層状粘土鉱物を、水等の溶媒で処理する際の溶媒は、アルカリ性条件の方が好ましく、更に好ましくはｐＨ７〜９である。それ以外では、該アニオン交換性層状粘土鉱物が溶解するなど、インターカレーションがスムーズに行われない場合がある。
また、該アニオン交換性層状粘土化合物では、一度３００〜５００℃程度にて焼成した後、溶媒中でインターカレーションする方法もあり、この方法を用いたほうがインターカレーションしやすい場合がある。
溶媒処理温度は、２０〜８０℃が好ましく、より好ましくは４０〜８０℃である。また、処理時間は、１〜７２時間が適当であるが、５〜４８時間が効率の面からも好ましい。
【００２６】
また、インターカレーションの進行を速やかにするために、予め極性有機分子（以下、ピラーという）で、アニオン交換性層状粘土鉱物を有機化処理しておくことで層間距離を広げておき、更に本発明で使用するゲスト分子を取り込ませる手法も有効である。その際のピラーとしては、特に制限は無いが、ステアリン酸、オレイン酸などの脂肪酸が一般的である。ピラーでの処理も２０〜８０℃、好ましくは４０〜８０℃、時間としては１〜７２時間が適当であるが、５〜４８時間が効率の面からも好ましい。
【００２７】
上記のようにして、アニオン交換性層状粘土鉱物を膨潤させ、層間隔を膨潤前に比べて大きく拡大させたところへ、ゲスト分子の溶液を添加混合し、さらには、必要に応じて混練することにより、イオン交換もしくは酸塩基反応の作用でゲスト分子をアニオン交換性層状粘土鉱物の層間へインターカレーション（層間挿入）する。その後、乾燥することにより、改質層状粘土鉱物が得られる。乾燥方法としては、たとえば、自然乾燥、熱風乾燥、凍結乾燥、超臨界乾燥等が挙げられ、特に限定はされないが、真空下ですることが好ましい。更に好ましくは、層間の溶媒分子を完全に除去するために、熱風乾燥が好ましく、また、出来上がりの粉体状の改質層状粘土鉱物の粉砕のし易さから凍結乾燥により乾燥させたものが有効である。乾燥後もゲスト分子は層間にとどまり、結果的に初期に比べて改質層状粘土鉱物の層間隔は拡大されたまま保持される。
【００２８】
インターカレート後のアニオン交換性層状粘土鉱物（すなわち、改質層状粘土鉱物）の粒径は、使用用途に対し任意に選択できるが、該用途に供する場合、粒径が小さい方が好ましく、具体的には１００μｍ以下、更には１０μｍ以下がより好ましい。
改質層状粘土鉱物の層間距離は、原料として使用した粘土鉱物の種類及びゲスト分子の大きさに依存し、吸収するアルデヒドの大きさが空隙よりも大きいと吸収できない。従って、層間距離は通常、０．１〜５０ｎｍ、好ましくは０．５〜５ｎｍの範囲から選択される。
【００２９】
改質層状粘土鉱物が保有しているゲスト分子の量は、任意に選択できるが、多すぎると層間にアルデヒドが侵入しがたく、少なすぎるとアルデヒドを吸着できる官能基が少ないことから、ホスト、ゲストの分子量、層間距離によってそれぞれの組み合わせで最適な量があるが、目安としてＮの重量比率として０．０１〜２０重量％、好ましくは０．１〜１０重量％が好ましい。
【００３０】
ここで、得られた改質層状粘土鉱物にゲスト分子がインターカレートしたか否かは、例えば、粉末Ｘ線回折測定、炭素、水素、窒素元素分析、示差熱分析などによって判定することができる。例えば、ゲスト分子がアニオン交換性層状粘土鉱物にインターカレートすると、それにより得られた改質層状粘土鉱物の層間距離は、大きく広がる（Ｘ線回折ピークが低角度側へ大きくシフトする）ので、粉末Ｘ線回折測定で改質層状粘土鉱物の層間距離を測定することにより、ゲスト分子がアニオン交換性層状粘土鉱物の層間にインターカレートしたか否かを判定することができる。また、炭素、水素、窒素の元素分析値から、インターカレートしたゲスト分子の量を測定することができる。
【００３１】
本発明で用いられるアミノ基を有するカルボン酸、スルホン酸若しくはフェノール並びにそれらの塩から選ばれるアミノ基含有有機化合物（ゲスト分子）は、１分子中に、アミノ基を少なくとも１個有し、かつカルボキシル基、スルホン基若しくはフェノール性水酸基などのホスト分子と相互作用を行える官能基を少なくとも１個有する化合物、又はそれらの塩から選ばれるものである。
ゲスト分子は、１分子中の炭素数が１〜２０であるものが好ましく、より好ましくは１〜１０である。具体的な化合物としては、以下の（１）〜（５）に示す分類の化合物として例示できるが、それらに限定されるものではない。また、下記の分類は、便宜的なものであって、複数の類に属する化合物も、これらのいずれにも分類されない化合物もある。
【００３２】
（１）１分子中に、アミノ基１個を有するモノカルボン酸
例えば、グリシン、ロイシン、システイン、チロシン、フェニルアラニン、アラニン、セリン、イソロイシン、バリン、スレオニン、メチオニン、トリプトファン、ヒスチジン、アミノ酢酸、アミノ酪酸、アミノ吉草酸、アミノペンタン酸、アミノヘキサン酸、アミノドデカン酸、アミノシクロプロパン−１−カルボン酸、アミノイソ酪酸、アミノクロトン酸、アミノシクロブタンカルボン酸、アミノ馬尿酸、アミノシクロプロパンカルボン酸、アミノカプロン酸、アミノカプリル酸、ｏ，ｍ，ｐ−アミノ安息香酸、アミノフェニル酢酸、アミノサリチル酸、１−アミノ−１−シクロヘキサンカルボン酸、１−アミノ−１−シクロペンタンカルボン酸、１−アミノ−１−シクロプロパンカルボン酸、５−アミノイソフタル酸、３−アミノ−２−ナフチル酸、６−アミノニコチン酸、３−アミノ−１，２，４−トリアゾール−５−カルボン酸、アンピシリン、シクラシリン、シクロロイシン、５−アミノ−３−メチル−２，４−チオフェンジカルボン酸、５−アセチル−２−アミノ−４，５，６，７−テトラヒドロチエノ［３，２−ｃ］ピリジン−３−カルボン酸、３−アリル−４−アミノ−２−チオキソ−２，３−ジヒドロ−１，３−チアゾール−５−カルボン酸、４−アミノ−３−（２−ブロモフェニル）−２−チオキソ−２，３−ジヒドロ−１，３−チアゾール−５−カルボン酸、５−アミノ−１−（４−クロロベンジル）−１Ｈ−４−ピラゾールカルボン酸、４−アミノ−３−（３−クロロ−４−フルオロフェニル）−２−チオキソ−２，３−ジヒドロ−１，３−チアゾール−５−カルボン酸、５−アミノ−１−（４−クロロフェニル）−１Ｈ−４−ピラゾールカルボン酸５−アミノ−１−（４−クロロフェニル）−１Ｈ−４−ピラゾールカルボン酸、４−アミノ−３−（４−クロロフェニル）−２−チオキソ−２，３−ジヒドロ−１，３−チアゾール−５−カルボン酸、２−アミノ−４，５−ジメチルチオフェン−３−カルボン酸、４−アミノ−３−（２−フルオロフェニル）−２−チオキソ−２，３−ジヒドロ−１，３−チアゾール−５−カルボン酸、２−アミノ−８−フルオロ−４Ｈ−チエノ［３，２−ｃ］クロメン−３−カルボン酸、２−アミノ−４−（２−フリル）−３−チオフェンカルボン酸、５−アミノ−１−（２−ヒドロキシエチル）−１Ｈ−４−ピラゾールカルボン酸、２−アミノ−４−メチルチアゾール−５−カルボン酸、４−アミノ−５−メチルチエノ［２，３−ｄ］ピリミジン−６−カルボン酸、２−アミノ−４−メチルチオフェン−３−カルボン酸、４−アミノ−３−（１−ナフチル）−２−チオキソ−２，３−ジヒドロ−１，３−チアゾール−５−カルボン酸、５−アミノ−１−フェニル−４−ピラゾールカルボン酸、４−アミノ−１−ピペリジンカルボン酸、３−アミノ−４−ピラゾールカルボン酸エチル、メフェナム酸、２−アミノ−４，５−ジメチル−３−チオフェンカルボン酸、３−アミノ−４−メチルチオフェン−２−カルボン酸、２−アミノ−４−フェニル−３−チオフェンカルボン酸、３−アミノ−２−チオフェンカルボン酸、ニコチンアミド、ニアラミド、フェネチシリン等が挙げられる。
【００３３】
（２）１分子中に、アミノ基１個を有するジカルボン酸
例えば、グルタミン酸、アスパラギン酸、アミノシクロペンタンジカルボン酸、アミノシクロプロパンジカルボン酸、５−アミノ−１，３−ベンゼンジカルボン酸、アミノマレイン酸、アミノアジピン酸、アミノスベリン酸等が挙げられる。
【００３４】
（３）１分子中に、アミノ基を２個以上有するカルボン酸
例えば、グルタミン、リジン、アスパラギン、アルギニン、ジアミノ安息香酸、ジアミノ酪酸、２，６−ジアミノピメリン酸等、ペプチド類が挙げられる。
【００３５】
（４）１分子中、アミノ基を１個以上有するスルホン酸
例えば、アミノメタンスルホン酸、２−アミノ−１，５−ナフタレンジスルホン酸、２−アミノ−１，４−ベンゼンジスルホン酸、ｏ−アミノベンゼンスルホン酸、１−アミノ−４−ブロモアントラキノン−２−スルホン酸、４−アミノ−２−クロロトルエン−５−スルホン酸、Ｓ−（２−アミノエチル）チオスルホン酸、３−アミノ−４−ヒドロキシ−５−ニトロベンゼンスルホン酸、４−アミノ−５−メトキシ−２−メチルベンゼンスルホン酸、２−アミノ−５−メチルベンゼン−１−スルホン酸、４−アミノ−２−メチルベンゼン−１−スルホン酸、５−アミノ−２−メチルベンゼン−１−スルホン酸、１−アミノ−３，８−ナフタレンジスルホン酸、３−アミノ−１，５−ナフタレンジスルホン酸、４−アミノナフタレン−１−スルフォン酸、４−アミノ−１−ナフタレンスルホン酸、６−アミノ−１−ナフタレンスルホン酸、５−アミノ−１−ナフタレンスルホン酸、１−アミノ−８−ナフタレンスルホン酸、４−アミノナフタレン−１−スルホン酸、５−アミノナフタレン−１−スルホン酸、８−アミノナフタレン−１−スルホン酸、７−アミノ−１，３，６−ナフタレントリスルホン酸、８−アミノ−１−ナフトール−３，６−ジスルホン酸、４−アミノ−５−ナフトール−２，７−ジスルホン酸、１−アミノ−２−ナフトール−４−スルホン酸、１−アミノ−５−ナフトール−７−スルホン酸、４−アミノ−３−メチルベンゼン−１−スルホン酸、アニリン−２，５−ジスルホン酸、アゾフクシン、アゾリトミン、Ｎ，Ｎ−ビス（２−ヒドロキシエチル）−２−アミノエタンスルホン酸、４，４’−ビス（４−アミノ−１−ナフチルアゾ）−２，２’−スチルベンジスルホン酸、４，４’−ジアミノスチルベン−２，２’−ジスルホン酸、ｍ−アミノ安息香酸エチルメタンスルホン酸、メタニル酸、１−ナフチルアミン−６−スルホン酸、４−ニトロアニリン−２−スルホン酸、スルファニルアミド、スルファニル酸、スラミンナトリウム、タウリン、トリパンブルー、ジアミノベンゼンスルホン酸、４，４’−ジアミノスチルベン−２，２’−ジスルホン酸などが挙げられる。
【００３６】
（５）アミノ基を有するフェノール化合物
例えば、ｐ−アセトアミノフェノール、ｏ−アセトアミノフェノール、アセトアミノフェン、２−アミノ−４−クロロフェノール、５−アミノ−ｏ−クレゾール、３−アミノ−４−ヒドロキシベンゼンスルホンアミド、４−アミノ−３−メチルフェノール、２−アミノ−４−ニトロフェノール、２−アミノ−５−ニトロフェノール、ｍ−アミノフェノール、ｏ−アミノフェノール、ｐ−アミノフェノール、ｏ−アニシジン、２，４−ジアミノフェノール、ｍ−ジエチルアミノフェノール、４−ヒドロキシジフェニルアミン、ジアミノフェノール、チロシンなどが挙げられる。
【００３７】
上記のようなゲスト分子を塩として用いる場合には、ナトリウム塩、カリウム塩、リチウム塩、マグネシウム塩、カルシウム塩などアルカリ（土類）金属塩があげられる。１分子中に、カルボキシル基及び／又はスルホン基が２個以上存在する多塩基酸については、一塩、二塩（例えば、アミノナフタリンジカルボン酸一ナトリウム塩、アミノナフタリンジカルボン酸二ナトリウム塩）いずれも使用できる。遊離酸として用いる場合と比較して、塩の場合は水への溶解性がよいので取扱い易いメリットがある。しかし、層間に金属イオンもまた取り込まれることがある。この場合、脱臭剤の使用態様として特に支障はないが、金属イオンが取り込まれた改質層状粘土鉱物を熱可塑性樹脂に配合して使用するとき、着色の原因となることがあるので、用途に制限がでることもある。
【００３８】
上記ゲスト分子がアニオン交換性層状粘土鉱物にインターカレートされることにより、該粘土鉱物の層間にゲスト分子が固定されるが、ゲスト分子の固定をより完全にするためには、上記（１）、（２）、（３）で示した１または２個のカルボキシル基を有するゲスト分子を用いるのが好ましい。
中でも、入手のし易さ、人体への影響の少なさからアミノ酸が好ましく、例として、グリシン、ロイシン、システイン、チロシン、フェニルアラニン、アスパラギン酸、リジン、アラニン、セリン、アスパラギン、イソロイシン、グルタミン酸、アルギニン、バリン、スレオニン、グルタミン、メチオニン、トリプトファン、ヒスチジン、及びそれらの多量体であるペプチド類などが挙げられる。
【００３９】
また、本発明には揮発成分除去の機能を損なわない範囲において、他の機能、例えば、抗菌、芳香などの目的で、ゲスト分子と他の物質を同時にインターカレートすることが可能である。他の物質の例としては、抗菌機能を付与するためにベンザルコニウム、セチルピリジニウムクロライド等の物質を挙げることができる。具体的にはゲスト分子のインターカレーションに際して、ゲスト分子と共にこれらの物質を所定量配合して使用すればよい。場合によっては、インターカレーションの後、これらの物質で再処理する方法、これらの物質で処理後、インターカレーションする方法でもよい。
【００４０】
本発明の内装用熱可塑性樹脂組成物及びそれを成形して得られる内装用部品は、改質層状粘土鉱物を有効成分とするものであり、酸系の揮発成分、フェノール系の揮発成分、アルデヒド系の揮発成分に対して、それらを除去する効果がある。
【００４１】
除去される具体的な成分としては、酸系成分としてギ酸、酢酸、プロピオン酸、酪酸、コハク酸、安息香酸、アミノ酸、アセチルサリチル酸などのカルボン酸、フェノール系の揮発成分としてフェノール、クレゾールなどのフェノール化合物、アルデヒド系の揮発成分として、ホルムアルデヒド、アセトアルデヒド、エチルアルデヒド、プロピルアルデヒド、ｔ−ブチルアルデヒド、イソプロピルアルデヒド、ベンズアルデヒド、パラトルアルデヒド、ナフチルアルデヒドなどが挙げられる。
【００４２】
本発明の内装用熱可塑性樹脂組成物に用いられる熱可塑性樹脂は、熱によって可塑化可能であれば全て利用可能であり、例えば、高密度ポリエチレン、高圧法低密度ポリエチレン、直鎖状低密度ポリエチレン、ポリプロピレン、プロピレン・エチレンブロック共重合体、プロピレン・エチレンランダム共重合体、ポリエチレンテレフタレート、ポリブチレンテレフタレート、ポリスチレン、ポリカーボネート、ポリブタジエン、ポリイソプレン、ＡＳ、ＡＢＳ、ＥＰＲ、ＥＰＤＭ、ＳＥＢＳ、ＮＢＲなどが挙げられる。
特に内装用途には、ポリプロピレン系熱可塑性樹脂、ポリエチレン系熱可塑性樹脂などのポリオレフィン系樹脂が好ましい。
【００４３】
また、本発明に用いられる熱可塑性樹脂には、剛性、耐衝撃性などの諸物性を両立させる目的でフィラーが含有されていてもよい。例えば、ポリオレフィン系樹脂５０〜１００重量％とフィラー５０〜０重量％で構成されている熱可塑性樹脂等を好ましく用いることができる。フィラーとしては、特に限定されないが、タルク、カーボンブラック、酸化チタン、ガラス繊維、炭酸カルシウム等の無機系フィラー、エポキシビーズ、木粉、コルクなどの有機系フィラー等を用いることができ、特に、フィラーとしてタルクを用いることが、自動車用内装材用途に適している。
なお、本発明では、フィラーが用いられる場合は、フィラーが配合されたものも、便宜的に、熱可塑性樹脂とする。
【００４４】
本発明の熱可塑性樹脂組成物における改質層状粘土鉱物の配合量は、熱可塑性樹脂の種類および配合されているフィラーの量にも左右されるが、揮発成分除去効果が発現する限度で、かつ熱可塑性樹脂の成形性を損なわない範囲で、熱可塑性樹脂１００重量部に対し、０．０１〜２００重量部であり、好ましくは０．０３〜５０重量部である。
改質層状粘土鉱物が０．０１重量部未満では、揮発性除去効果が不十分であり、２００重量部を超えると自動車内装材としての他の物性、耐衝撃性などに影響を及ぼすために好ましくない。
【００４５】
また、本発明の内装用熱可塑性樹脂組成物には、必要に応じて一般的に熱可塑性樹脂に用いられる補助添加成分、例えば、酸化防止剤、中和剤、熱安定剤、光安定剤、紫外線吸収剤、帯電防止剤、防曇剤、スリップ剤、アンチブロッキング剤、抗菌剤、着色剤、難燃剤、導電材、制電材等を配合することができる。また、必要に応じてポリオレフィン系エラストマー、ＳＥＢＳ，ＳＢＲ，ＥＰＲなどのエラストマー、マレイン酸変成ポリオレフィン、酸変成ポリオレフィンなどの変成材、ポリスチレン、ＡＢＳ、ＰＥＴなど他のポリマーを改質材として物性を損なわない範囲で添加しても良い。
【００４６】
熱可塑性樹脂に改質層状粘土鉱物や他の添加剤を配合させる方法は、任意の公知の方法で可能であるが、ドライブレンド等によりこれらを混ぜた後、単軸、ないしは２軸押出機などにより溶融混練することにより複合化させる方法が、分散が良いという点で好ましい。また、予め高濃度のマスターバッチを作成しておき、成形加工の段階で添加して使用するという方法も好ましい。さらには、ロール混練等による方法も挙げることができる。
【００４７】
本発明の内装用部品は、上記内装用熱可塑性樹脂組成物を、公知の成形方法により成形加工して得られる。成形方法としては、例えば、射出成形法による成型、ブロー成形、もしくはＴダイによる押出成形によって予め板状などに加工してから、次いで熱成形、圧空成形、プレス成形などの方法で賦型する方法が使用可能である。
また、本発明の熱可塑性樹脂組成物を用いた内装用部品は、多層成形品に適用することが可能であり、例えば車内の環境に触れる外層にのみ、本発明の内装用熱可塑性樹脂組成物から得られる成形体を用いて内装用部品とすることも可能である。さらに、本発明の内装用熱可塑性樹脂組成物から不織布を得、その後に射出成型法による成型、ブロー成形にて作った成型品に張り合わせる、もしくはＴダイによる押出成形によって予め板状などに加工してから不織布を張り合わせ、次いで熱成形、圧空成形、プレス成形などの方法で成形部品を得る方法も有効である。
【００４８】
また、上記成形部品には、表面の加飾を施すことも可能であり、たとえば、射出成形、ブロー成形の金型、押出成形の冷却ロールにシボ加工を施し、天然皮革様などの模様をつけることも可能であり、また、押出にいたっては、印刷されたフィルムを貼合したのち、成形部品に加工することも可能である。
得られた成形部品は、自動車のフロントパネル、アームレスト、内張り、ドアトリムなどの内装材、さらには、これと類似の用途、例えばヘリコプター、飛行機、船舶、電車などの密閉される部分において、有害な揮発成分が発生しうる場所の内装材としても使用可能である。さらに、家庭用、オフィス用の建築資材として、壁紙、内装用建築部材、家具などの合板、部品などに使用できる。
【実施例】
【００４９】
以下、本発明を実施例により、より具体的に説明するが、本発明はこれらの実施例により何ら限定されるものではない。
なお、以下の実施例及び比較例での評価方法、及び用いた材料は、次の通りである。
【００５０】
１．評価方法
（１）元素分析：ファイソンズ社製、ＥＡ１１１０型ＣＨＮＳ−Ｏ分析計を用い、燃焼管１０００℃、カラム７０℃、錫製のサンプルパン、Ｈｅ流量１３０ｍｌ／分の条件で分析した。
（２）粉末Ｘ線回折：島津製作所社製、ＲＡＤ−ＲＤを用い、測定角２θ＝２〜３０°、Ｃｕ−Ｋα線原、５０ｋＶ、３００ｍＡで測定した。
（３）揮発成分吸着実験：４Ｌの密閉系容器を作成し、アセトアルデヒド（和光純薬社製  ９８％）、もしくは酢酸（和光純薬製）を約１２ｐｐｍの濃度になるまで気化させ、サンプルパンを接続して室温にて２４時間後の容器中のガス濃度（単位ｐｐｍ）を測定した。ガス濃度の測定は、アセトアルデヒド用ガス検知管（ガステック社製アセトアルデヒド用ガス検知管Ｎｏ９２）、もしくは酢酸用ガス検知管を使用し、１回の測定で密閉容器中の気体２００ｍｌを採取して測定した。また、実験終了後、空気置換した４Ｌの密閉形容器に試験片を２４時間放置し、その後のガス濃度を測定し、脱着ガス濃度を測定した。
【００５１】
２．材料
改質、及び未改質層状粘土鉱物として、製造例１〜製造例３で得られた（Ａ−１）〜（Ａ−３）及び市販の（Ａ−４）、（Ａ−５）を用いた。物性を表１に示す。
【００５２】
（製造例１：Ａ−１の製造）
ゲスト分子にグルタミン酸ナトリウム０．０３ｍｏｌを蒸留水３００ｍｌに溶解し、アニオン交換性粘土鉱物としてＭｇＡｌ系ハイドロタルサイト（協和化学工業社製、ＤＨＴ６、Ｍ＝６０３．９８、）を事前に５００℃で５時間焼結処理したもの（不定形のため層間距離は検出できない）を５ｇを攪拌しながら投入し、室温（２３℃）下、２４時間反応させた。その後、メンブランフィルター（３μｍ）にて吸引ろ過した。ろ過残渣を、真空中８０℃にて２４時間乾燥させ、乳鉢にて粒径約０．５μｍに粉砕し、改質層状粘土鉱物（Ａ−１）を得た。得られた改質層状粘土鉱物の元素分析および粉末Ｘ線回析を行い、その層間距離および含有ゲストの量を調べた。その結果を表１に示す。
【００５３】
（製造例２：Ａ−２の製造）
ゲスト分子をアスパラギン酸ナトリウム（和光純薬製）に代えた以外、製造法１と同様の製造法で改質層状粘土鉱物（Ａ−２）を得た。得られた改質層状粘土鉱物の元素分析および粉末Ｘ線回析を行い、その層間距離および含有ゲストの量を調べた。その結果を表１に示す。
【００５４】
（製造例３：Ａ−３の製造）
ゲスト分子としてｄｉｅｔｈｙｌｅｎｅ−ｔｒｉａｍｉｎｅ（Ａｌｄｒｉｃｈ社製）０．０３ｍｏｌを蒸留水３００ｍｌに溶解し、カチオン交換性粘土鉱物としてγ‐リン酸チタン（テイカ社製、層間距離１１．６Å、分子量２９６）を用い、γ‐リン酸チタン５ｇを攪拌しながら投入し、室温（２３℃）下、２４時間反応させた。その後、メンブランフィルター（３μｍ）にて吸引ろ過した。ろ過残渣を、真空中８０℃にて２４時間乾燥させ、乳鉢にて粒径約０．５μｍに粉砕し、カチオン系の改質層状粘土鉱物（Ａ−３）を得た。得られた改質層状粘土鉱物の元素分析および粉末Ｘ線回析を行い、その層間距離および含有ゲストの量を調べた。その結果を表１に示す。
【００５５】
（Ａ−４）：ＭｇＡｌ系ハイドロタルサイト（協和化学工業社製、ＤＨＴ４Ａ）をインターカレーションせずそのまま用いた。この未改質層状粘土鉱物の粉末Ｘ線回析を行い、その層間距離調べた。その結果を表１に示す。
【００５６】
（Ａ−５）：γ‐リン酸チタン（テイカ社製）をインターカレーションせずそのまま用いた。この未改質層状粘土鉱物の粉末Ｘ線回析を行い、その層間距離調べた。その結果を表１に示す。
【００５７】
【表１】
2006176563.tif 000002
【００５８】
（実施例１〜１０、比較例１〜１２）
表２に記載の量のポリプロピレンパウダー（日本ポリケム社製：ＭＡ３、ＭＦＲ＝１５ｇ／１０分）単独、もしくは表２に記載の量のタルク（富士タルク社製：ＰＫＰ６３）との混合物である熱可塑性樹脂１００重量部に対して、表２に記載の改質もしくは未改質層状粘土鉱物を表２に記載の量、酸化防止剤（チバスペシャリティーケミカル社製：イルガノックス１０１０）を０．１重量部、加工安定剤（チバスペシャリティーケミカル社製：イルガフォス１６８）を０．２重量部、ステアリン酸カルシウム０．３重量部をミキサーでブレンドした後、シリンダー温度を２３０℃に設定した１５ミリ同方向回転２軸押出機（日本製鋼所社製：ＴＥＸ３０α）を用いて、スクリュー回転数３００ｒｐｍ、押出レート１５ｋｇ／ｈの条件で溶融混練し、ペレットを得た。
得られたペレットを、下記成形法１〜３のいずれかの成形法により、各種試験片を得、実施例１〜１０および比較例１〜１２のサンプルとした。次に、各種サンプルの色相（変化）、（アセトアルデヒト、酢酸）揮発成分吸着実験を行った。その結果を表３に示す。
【００５９】
（成型法１）
上記方法にて得られたペレットを金型温度４０℃、シリンダ温度２２０℃の条件で１５ｍｍ×１５ｍｍ×２ｍｍの板状の金型にて射出成形し、各種試験片とした。
（成型法２）
成型法１において、金型を両面シボ加工を施したものを使用した以外、同様に成型し、各種試験片とした。
（成型法３）
得られたペレットを用いて、押出温度、ダイス温度２２０℃、ダイス幅６００ｍｍ、リップ開度０．８ｍｍの条件で厚み１．０ｍｍのシートを成形し、各種試験片とした。
【００６０】
【表２】
2006176563.tif 000003
【００６１】
【表３】
2006176563.tif 000004
【００６２】
表３の実施例１〜１０の結果より、本発明のサンプルは、アルデヒド、酢酸の両者に対して、良好な吸着効果があり、吸着後の色相変化もないことから、自動車用途等の内装材として優れた熱可塑性樹脂組成物であることがわかる。
これに対し、改質層状粘土鉱物を含まない熱可塑性樹脂組成物（比較例１、２）およびゲスト分子をインターカレートしていない未改質層状粘土鉱物（未改質リン酸チタン）を配合した熱可塑性樹脂組成物（比較例７、８、１０、１２）から得られる成形物は、揮発性のアルデヒドや酸に対する吸着能力が全くなく、ゲスト分子をインターカレートしていない未改質層状粘土鉱物（未改質ハイドロタルサイト）を配合した熱可塑性樹脂組成物（比較例５、６、９、１１）から得られる成形物は、揮発性の酸に対する吸着能力はあるが、揮発性のアルデヒドに対する吸着能力が全くなく、カチオン系の改質層状粘土鉱物を配合した熱可塑性樹脂組成物（比較例３、４）から得られる成形物は、揮発性のアルデヒドに対する吸着能力はあるが、揮発性の酸に対する吸着能力が全くない上、吸着後の色相が黄色に変わり易いという欠点を有していた。
【産業上の利用可能性】
【００６３】
本発明の内装用熱可塑性樹脂組成物は、ＶＯＣのアルデヒド類、およびそれ以外の異臭物質として酸類等の物質に対し、優れた除去性能を有し、それを成形してなる内装用部品は、密閉されて用いられる部分の内装材、特に、自動車用内装材、家庭用、オフィス用の建築資材等に有効に用いることができ、その工業的価値は極めて大きい。